(57)【要約】【課題】少なくとも無機粉末、ＭＱレジン、シリコーンゴム及びセルロース系ポリマーを含む混合物からなる印刷用シートの製造において、無機粉末、ＭＱレジン、シリコーンゴム及びセルロース系ポリマーを含む塗工性および分散安定性に優れた混合液を用いて、高性能の印刷用シートを効率良く製造すること。【解決手段】少なくとも無機粉末、ＭＱレジン、シリコーンゴム及びセルロース系ポリマーを有機溶媒に分散して得られた混合液を塗工、乾燥する工程を含む、無機粉末、ＭＱレジン、シリコーンゴム及びセルロース系ポリマーを少なくとも含む混合物をシート形態に保形してなる印刷用シートを製造する方法であって、前記有機溶媒が、トルエン２０〜９５重量％と、ＳＰ値が１７．０〜２１．０［（ＭＰａ）１／２］の有機溶剤５〜８０重量％とからなることを特徴とする、印刷用シートの製造方法。【選択図】図１
2006198560.tif 000002
【特許請求の範囲】
【請求項１】
少なくとも無機粉末、ＭＱレジン、シリコーンゴム及びセルロース系ポリマーを有機溶媒に分散して得られた混合液を塗工、乾燥する工程を含む、無機粉末、ＭＱレジン、シリコーンゴム及びセルロース系ポリマーを少なくとも含む混合物をシート形態に保形してなる印刷用シートを製造する方法であって、前記有機溶媒が、トルエン２０〜９５重量％と、ＳＰ値が１７．０〜２１．０［（ＭＰａ）１／２］の有機溶剤５〜８０重量％とからなることを特徴とする、印刷用シートの製造方法。
【請求項２】
ＳＰ値が１７．０〜２１．０［（ＭＰａ）１／２］の有機溶剤が、酢酸エチル、キシレン、１，４−ジオキサン及びメチルイソブチルケトンからなる群から選ばれるいずれか１種又は２種以上である、請求項１に記載の方法。
【請求項３】
無機粉末が針状結晶物である、請求項１または２に記載の方法。
【請求項４】
シートの片面に粘着層を有する、請求項１〜３のいずれか１項に記載の方法。
【請求項５】
請求項１〜４のいずれか１項に記載の方法により製造された印刷用シート。
【請求項６】
請求項５に記載の印刷用シートに、熱転写方式によるインク情報を付与した印刷シート。
【発明の詳細な説明】
【技術分野】
【０００１】
本発明は、隠蔽力（被着体の地色の隠蔽）および反射率に優れた管理ラベル等の形成に好適な印刷用シートの製造方法、及びその製造方法を利用して得られる印刷用シート、並びにその印刷用シートを用いて得られる耐熱性に優れた熱転写式の印刷シートに関する。
【背景技術】
【０００２】
従来、ブラウン管の製造工程における管理ラベルやその他の用途に用いうるシリコーン系印刷用シートとして、無機粉末、ＭＱレジン、シリコーンゴム、セルロース系ポリマーなどを含む混合物を保形してなるシートが知られている（特許文献１〜７）。これらの文献には、材料を分散混合する際に使用する有機溶媒としては適宜なものを用いることができ、一般にはトルエン、キシレン、ブチルカルビトール、酢酸エチル、ブチルセロソルブアセテート、メチルエチルケトン、メチルイソブチルケトンなどを用いることができると記載されており、実施例においては、有機溶媒としてトルエン又はキシレンが単独で使用されている。
【０００３】
しかしながら、単一の有機溶媒を使用し、これに無機粉末、ＭＱレジン、シリコーンゴム、セルロース系ポリマーなどを分散して得られる混合液は塗工性、分散安定性に問題を生じやすいことが判明した。具体的には、ＭＱレジン、シリコーンゴム、セルロース系ポリマーの有機溶剤への溶解性を調べると、上記の有機溶剤の中ではトルエンが最も溶解性が良く、３種類の材料を良好に溶解することができるが、トルエンを単独で使用した場合、分散混合液の粘度が高くなるため、塗工しづらくなる傾向がある。また、トルエン以外の有機溶剤を単独で使用した場合には、いずれかの材料の溶解性が悪くなり、分散混合液の分散安定性に問題が生じた。
【特許文献１】特開２０００−９８９０２号公報
【特許文献２】特開２０００−２１２３０４号公報
【特許文献３】特開２００２−９１３１３号公報
【特許文献４】特開２００２−２６４５４７号公報
【特許文献５】特開２００２−２６４５４８号公報
【特許文献６】特開２００２−２６８５５４号公報
【特許文献７】特開２００３−１２６９１１号公報
【発明の開示】
【発明が解決しようとする課題】
【０００４】
上記事情に鑑み、本発明が解決しようとする課題は、少なくとも無機粉末、ＭＱレジン、シリコーンゴム及びセルロース系ポリマーを含む混合物からなる印刷用シートの製造において、無機粉末、ＭＱレジン、シリコーンゴム及びセルロース系ポリマーを含む塗工性および分散安定性に優れた混合液を用いて、高性能の印刷用シートを効率良く製造することである。
【課題を解決するための手段】
【０００５】
本発明者らは上記課題を解決すべく鋭意検討したところ、トルエンにＳＰ値が１７．０〜２１．０［（ＭＰａ）１／２］の有機溶剤を組み合わせることによって、分散安定性に優れ、しかも、適度な粘度を有することによって優れた塗工性を有する分散混合液が得られることを見出し、本発明を完成するに至った。
本発明の要旨は以下のとおりである。
〔１〕  少なくとも無機粉末、ＭＱレジン、シリコーンゴム及びセルロース系ポリマーを有機溶媒に分散して得られた混合液を塗工、乾燥する工程を含む、無機粉末、ＭＱレジン、シリコーンゴム及びセルロース系ポリマーを少なくとも含む混合物をシート形態に保形してなる印刷用シートを製造する方法であって、前記有機溶媒が、トルエン２０〜９５重量％と、ＳＰ値が１７．０〜２１．０［（ＭＰａ）１／２］の有機溶剤５〜８０重量％とからなることを特徴とする、印刷用シートの製造方法。
〔２〕  ＳＰ値が１７．０〜２１．０［（ＭＰａ）１／２］の有機溶剤が、酢酸エチル、キシレン、１，４−ジオキサン及びメチルイソブチルケトンからなる群から選ばれるいずれか１種又は２種以上である、上記〔１〕に記載の方法。
〔３〕  無機粉末が針状結晶物である、上記〔１〕または〔２〕に記載の方法。
〔４〕  シートの片面に粘着層を有する、上記〔１〕〜〔３〕のいずれかに記載の方法。
〔５〕  上記〔１〕〜〔４〕のいずれかに記載の方法により製造された印刷用シート。
〔６〕  上記〔５〕に記載の印刷用シートに、熱転写方式によるインク情報を付与した印刷シート。
【発明の効果】
【０００６】
本発明の印刷用シートの製造方法で用いる分散混合液は、分散安定性に優れ、適度な粘度を有するため塗工性にも優れている。
【発明を実施するための最良の形態】
【０００７】
本発明の印刷用シートの製造方法は、分散溶媒として、トルエン２０〜９５重量％（好ましくは２０〜８０重量％）と、ＳＰ値が１７．０〜２１．０［（ＭＰａ）１／２］の有機溶剤５〜８０重量％（好ましくは２０〜８０重量％）とから本質的になる有機溶剤を使用することを特徴し、これにより、少なくとも、無機粉末と、ＭＱレジンと、シリコーンゴムと、セルロース系ポリマーを含む混合物の分散混合液が、塗工に適した適度な粘度と良好な分散安定性を有するものとなる。
なお、ＳＰ値とは溶剤の溶解度パラメーターであり、通常以下の式により表される。
【０００８】
【数１】
2006198560.tif 000003
【０００９】
ここで、δ：ＳＰ値、ΔＥ：蒸発エネルギー、Ｖ：モル体積である。
【００１０】
ＳＰ値が１７．０〜２１．０［（ＭＰａ）１／２］の有機溶剤としては、ＳＰ値が１７．０〜２１．０［（ＭＰａ）１／２］でありかつ本発明の目的を達成することが可能な有機溶剤であれば特に限定されないが、例えば、キシレン（１８．０）、ジエチレングリコールモノブチルエーテル（１９．４）、酢酸エチル（１８．６）、エチレングリコールモノエチルエーテルアセテート（１７．８）、メチルエチルケトン（１９．０）、メチルイソブチルケトン（１７．２）、酢酸ブチル（１７．４）、１，４−ジオキサン（２０．５）、およびこれら２種以上の混合物などが用いられる。（      ）内はＳＰ値［単位（ＭＰａ）１／２］であり、ポリマーハンドブック（Ｐｏｌｙｍｅｒ  Ｈａｎｄｂｏｏｋ  ４ｔｈ  ｅｄｉｔｉｏｎ．  Ｊｏｈｎ  Ｗｉｌｅｙ  ＆  Ｓｏｎｓ，Ｉｎｃ．  Ｎｅｗ  Ｙｏｒｋ  （１９９９））より引用した。これらのうちでも、酢酸エチル、キシレン、１，４−ジオキサン、メチルイソブチルケトン、およびこれら２種以上の混合物が特に好ましい。
トルエンと併用する有機溶剤のＳＰ値が１７．０［（ＭＰａ）１／２］よりも小さいと、セルロース系ポリマーの溶解性が極端に悪くなり、分散混合液の分散安定性に問題が生じる。逆に、トルエンと併用する有機溶剤のＳＰ値が２１．０［（ＭＰａ）１／２］よりも大きいと、シリコーンゴムの溶解性が極端に悪くなり、やはり分散混合液の分散安定性に問題が生じる。
また、全有機溶媒中のトルエンと併用するＳＰ値が１７．０〜２１．０［（ＭＰａ）１／２］の有機溶剤の濃度が５％よりも小さいと、分散混合液の粘度が高くなり、塗工性が悪くなる。８０％よりも大きいと、いずれかの材料の溶解性が悪くなり、分散混合液の安定性が得られない。
分散混合液中の固形分の濃度は、適宜調整すればよいため特に限定されないが、展開性等の点から５〜８５重量％となるように調整することが好ましい。
分散混合液の調製に際しては、必要に応じて分散剤や可塑剤や助燃剤などの適宜な添加剤を配合することができる。
【００１１】
本発明の製造方法により得られる印刷用シートは、無機粉末とＭＱレジンとシリコーンゴムとセルロース系ポリマーとを少なくとも含む混合物をシート形態に保形してなる保形層を有するものであり、印刷シートはかかる保形層に熱転写方式によるインク情報を付与したものである。
その印刷シートの一態様を図１に示した。１が印刷用シート、２がインク情報である。なお３は必要に応じて設けられる粘着層であり、４は被着体である。
【００１２】
印刷用シートは、前記保形層がシート形態で存在すればよく、従って適宜な形態に形成することができる。
例としては、シートが保形層そのものからなる形態（図１）、例示の如く保形層１１を補強基材１２で補強した形態（図２）、粘着層を有する形態などが挙げられる。
【００１３】
前記の補強形態は、図２の如く補強基材上に保形層を設ける方式、補強基材に保形層形成材を含浸させる方式、保形層内に補強基材を介在させる方式などの適宜な方式で形成したものであってよい。
【００１４】
補強基材としては、樹脂の塗布層やフイルム、繊維、布、不織布、金属箔、ネットなどの適宜なものを用いうる。
補強基材は、例えばポリエステルやポリイミド、フッ素樹脂やポリアミドなどからなるポリマーの如く加熱処理時に消失するもので形成されていてもよいし、ガラスまたはセラミックや金属の如く加熱処理により消失しないもので形成されていてもよい。
【００１５】
保形層の形成に用いる無機粉末は、耐熱性の向上（通常約５００℃以下、好ましくは約８００℃以下）と印刷シートの地色を形成するためのものである。従って金属粉やセラミック粉などの適宜なものを用いることができる。
無機粉末は１種又は２種以上を組み合わせて用いることができ、顕微鏡法により測定した粒径が５０μｍ以下、就中０．０５〜２０μｍが一般的であるがこれに限定されない。
なお無機粉末をマイカの如き薄片母体に付着させてフレーク状の粉末として配合することは、隠蔽力または反射率の向上に有効である。
【００１６】
無機粉末の例としては、シリカやチタニア、アルミナや亜鉛華、ジルコニアや酸化カルシウム、マイカやチタン酸カリウム、ホウ酸アルミニウムなどの白色物が一般的であるが、本発明での使用はこれらに限定されるものではない。
【００１７】
無機粉末の例としてまた、酸化マンガン、アルミナ、酸化クロム、酸化錫、酸化鉄、硫化カドミウム、硫化セレン等の赤色物；酸化コバルト、ジルコニア、酸化バナジウム、酸化クロム、五酸化二バナジウム等の青色物；酸化クロム、酸化コバルト、酸化鉄、酸化マンガン、クロム酸塩、過マンガン酸塩等の黒色物なども挙げられる。
【００１８】
さらに、ジルコニウム、珪素、プラセオジム、バナジウム、錫、クロム、チタン、アンチモン等の黄色物；酸化クロム、コバルト、クロム、アルミナ、クロム等の緑色物；アルミニウム、マンガン、鉄、珪素、ジルコニウム等の桃色物なども無機粉末の例として挙げられる。
【００１９】
また印刷シートを加熱処理する際の温度以下で酸化されて酸化型の白色系セラミックとなる炭酸塩や硝酸塩や硫酸塩の如き金属化合物なども無機粉末の例として挙げられる。
就中、無機粉末としては、チタン酸カリウムやホウ酸アルミニウムの如く針状結晶物であるものが白色度や焼結強度等の点より好ましく用いられうる。
【００２０】
ＭＱレジンは、一般式：Ｒ３ＳｉＯ−にて表される一官能性のＭ単位と、Ｓｉ（Ｏ−）４にて表される四官能性のＱ単位との重合体であり、シリコーン系粘着剤のタッキファイアーなどとして公知のものを適宜用いうる。なお前記一般式における、Ｒは例えば、メチル基やエチル基やプロピル基の如き脂肪族炭化水素基やフェニル基の如き芳香族炭化水素基、ビニル基の如きオレフィン基等の有機基、又はビドロキシル基の如き加水分解可能な基などの適宜な構造単位を有するものであってよい。本発明で好ましく用いうるＭＱレジンは、保形力に優れるものである。
【００２１】
シリコーンゴムについても特に限定はなく、適宜なものを用いうる。例えば、フェノール変性物やメラミン変性物、エポキシ変性物やポリエステル変性物、アクリル変性物やウレタン変性物等の各種変性シリコーンゴムなどが用いられうる。本発明で好ましく用いうるシリコーンゴムは、保形力や柔軟性に優れるものである。
【００２２】
上記した保形層には、印刷用シートの強度向上や熱転写方式によるインクの定着性の向上などを目的に、セルロース系ポリマーが配合される。セルロース系ポリマーの使用量は、ＭＱレジンとシリコーンゴムの合計１００重量部あたり、５〜２００重量部、就中１０〜１００重量部が一般的であるが、これに限定されない。
【００２３】
印刷用シートの形成は例えば、無機粉末とＭＱレジンとシリコーンゴムとセルロース系ポリマーのそれぞれ１種又は２種以上を有機溶剤等を用いてボールミル等で混合し、その混合液を適宜な方式で必要に応じ補強基材やセパレータの如き支持材の上に展開して乾燥させる方法などにより行うことができる。
【００２４】
無機粉末に対するＭＱレジンおよびシリコーンゴムの使用割合は、求める印刷用シートの取扱性や印刷シートの強度、隠蔽力などに応じて適宜に決定しうる。
一般には、ＭＱレジンとシリコーンゴムの合計量に基づいて無機粉末１００重量部あたり、２０〜８００重量部、就中３０〜５００重量部、特に１００〜３００重量部とされる。
【００２５】
またＭＱレジンとシリコーンゴムとの使用割合は、焼結強度や耐薬品性などに応じて適宜に決定してよいが、一般にはＭＱレジン１００重量部あたり、１〜１０００重量部、就中３〜５００重量部、特に５〜２００重量部のシリコーンゴムが用いられる。
ＭＱレジンが配合不足では焼結強度に乏しくなり、シリコーンゴムが配合不足では耐熱硝酸性等の耐薬品性に乏しくなる。
【００２６】
展開方式は、ドクターブレード法やグラビアロールコータ法等の層厚制御性に優れる方式が好ましい。
消泡剤を併用するなどして展開層中に気泡が残らないよう十分に脱泡処理することが好ましい。
形成する印刷用シートまたは保形層の厚さは、適宜に決定されるが一般には５μｍ〜５ｍｍ、就中１０μｍ〜１ｍｍ、特に２０〜２００μｍとされる。
【００２７】
本発明による印刷用シートは、加熱による分解ガスのスムーズな揮散などを目的にポーラスな形態とすることもできる。
仮着用の粘着層を設けた場合などにはその加熱による分解ガスで印刷シートが膨らむときがあり、ポーラスな印刷用シートとすることでそれを予防することができる。
【００２８】
ポーラスな印刷用シートの形成は例えば、図３に例示の如く印刷用シート１にパンチング方式等で微細な孔１３を多数形成する方法、補強基材に織布や不織布、あるいは微細な孔を多数形成した金属箔やネット等を用いる方法などの適宜な方法にて行うことができる。
【００２９】
本発明の製造方法により得られる印刷用シートは、そのまま又はそれに情報を付与した印刷シートとして被着体に仮着して加熱し、加熱処理下にかかる印刷用シートまたは印刷シートの加熱処理体を被着体に固着する用途に好ましく用いうる。
その加熱処理に際しては、印刷用シートに被固着物を付設し、これを加熱して当該加熱処理体を介し被固着物を被着体に固着する方法も採ることができる。
【００３０】
本発明の製造方法により得られる印刷用シート又は印刷シートは、それ自体の粘着力にて被着体に仮着しうる場合もあるが、その仮着力の向上等を目的に必要に応じて粘着層を設けることもできる。
粘着層は、印刷用シート等を被着体に仮着して加熱処理に供するまでの適宜な段階で設けることができる。
従って、印刷用シートに情報を付与して印刷シートとする前に予め設けることもできるし、印刷シートとした後に設けることもできる。
【００３１】
粘着層の形成には、例えばゴム系やアクリル系、シリコーン系やビニルアルキルエーテル系の粘着剤などの適宜な粘着性物質を用いうる。
粘着層の付設は、ドクターブレード法やグラビアロールコータ法等の適宜な塗工方法で粘着性物質を印刷用シートまたは印刷シートに塗工する方式や、前記に準じてセパレータ上に設けた粘着層を印刷用シートまたは印刷シートに移着する方式などの、粘着テープ等の形成方法に準じた適宜な方式で行うことができる。
【００３２】
また粘着層は、加熱処理時の分解ガスのスムーズな揮散などを目的に点在状態に設けることもできる。
その場合には、印刷用シートを上記したポーラス形態とすることがより好ましい。
図４に粘着層３１を点在状態に設けた印刷用シート１を例示した。
点在状態等の粘着層は、例えばロータリースクリーン法などの塗工方法で形成することができる。
【００３３】
設ける粘着層の厚さは、使用目的等に応じて適宜決定しうるが一般には１〜５００μｍ、就中５〜２００μｍとされる。
なお設けた粘着層に対しては、それを被着体に仮着するまでの間、セパレータ等で被覆して汚染等を防止することが好ましい。
印刷用シートまたは印刷シートの被着体への仮着にはロボットなどによる自動接着方法なども採ることができる。
【００３４】
印刷シートの形成は、印刷用シートにインク情報や孔又は凹凸からなる彫刻情報を付与する方式や印刷用シートを適宜な形態に打抜く方式などの適宜な方式で行うことができる。
前記の情報要素を複合させたものや、その他の種々の方式で形成した情報の複合情報を有するものなどからなる印刷シートも形成することができる。
【００３５】
前記のインク情報は、手書き方式やパターンマスクを介しての塗布方式、転写紙に設けたパターンの転写方式やプリンタによる形成方式などの適宜な印刷方式にて付与することができる。就中、プリンタ、特に熱転写プリンタによる印刷方式が任意なインク情報を臨機に、かつ精度よく、しかも効率的に付与できる点などより、好ましい。
【００３６】
インクとしては、顔料等の着色剤、就中、無機系等の耐熱性の着色剤を用いた適宜なものを用いることができ、加熱処理による定着力の向上などを目的にガラスフリットなどを含有していてもよい。
熱転写プリンタ等に適用するための印字リボンの如きインクシートは例えば、かかるインクにワックスやポリマー等のバインダを添加してフィルムや布等からなる支持基材に保持させることにより得ることができる。従って、熱転写方式等にて公知のインクやそのインクシートを用いることができる。
【００３７】
付与するインク情報は、任意であり、例えば印字情報や絵柄パターン、バーコードパターンなどの適宜なインク情報を付与してよい。
なお管理ラベル等の識別ラベルを形成する場合などには、加熱処理後における印刷用シートとインク情報とに良好なコントラスト、または色調の相違が形成されるようにすることが好ましい。
【００３８】
印刷用シートにインク情報または形態を付与する段階は、印刷用シートを被着体に仮着する前後のいずれであってもよい。
プリンタによりインク情報を形成する場合には、予めインク情報を付与した印刷シートとして、それを被着体に仮着する方式が通例である。
【００３９】
被着体に仮着した印刷用シートまたは印刷シートの加熱処理は、被着体の耐熱性などに応じて適宜な加熱条件で行うことができる。
一般には、８００℃以下、就中２００〜６５０℃、特に２５０〜５５０℃の加熱温度とされる。
加熱処理により、粘着層等の有機成分は消失しつつ、印刷用シートを形成するＭＱレジンとシリコーンゴムとセルロース系ポリマーがインク情報と融和しつつ硬化し、焼成シート化して被着体と固着する。
【００４０】
本発明による印刷用シートまたは印刷シートは、例えば陶磁器やガラス製品、セラミック製品や金属製品、琺瑯製品等の種々の物品への絵付け、着色、色別情報やバーコード等からなる識別マークの付与などの種々の目的に好ましく用いうる。
就中、熱硝酸への浸漬にも耐えてそのインク情報を良好に保持する等の優れた耐薬品性を有することなどより、例えばブラウン管の製造から、それをリサイクルしてリワーク部品を回収するまでの管理ラベルの形成などに好ましく用いうる。
なお被着体は、平板形態や容器等の曲面形態などの任意な形態を有するものであってよい。
以下、実施例を用いて本発明を説明するが、本発明はこれらの実施例のみに限定されるものではない。
【実施例】
【００４１】
実施例１
ＭＱレジン１３０部（重量部、以下同じ）及びシリコーンゴム３０部（いずれも信越化学工業社製）、チタン酸カリウム８０部、エチルセルロース６０部をトルエン／酢酸エチル混合溶剤（重量比８０／２０）にて均質に混合し固形分濃度２５％の分散液を得た。その分散液を厚さ７５μｍのＰＥＴフィルム上にドクターブレード法にて塗工し乾燥させて厚さ６５μｍの保形層を形成し、印刷用シートを得た。
一方、重量平均分子量が約１００万のポリブチルアクリレート１００部を含むトルエン溶液をシリコーン系剥離剤で処理した厚さ７０μｍのグラシン紙からなるセパレータ上にドクターブレード法にて塗工し乾燥させて厚さ２０μｍの粘着層を形成し、それを前記の保形層面に接着してＰＥＴフィルムを剥離し、粘着層付きの印刷用シートとした。
ついで、前記印刷用シートの保形層に、金属酸化物系黒色顔料とビスマスガラスを含有するワックス系インクを保持した市販のインクリボンと熱転写プリンタを用いてバーコードからなるインク情報を付与し、印刷シートを得た。
【００４２】
実施例２
トルエン／酢酸エチル混合溶剤（重量比８０／２０）に代えて、トルエン／酢酸エチル混合溶剤（重量比５０／５０）を用いたほかは実施例１に準じて、印刷用シートと印刷シートを得た。
【００４３】
実施例３
トルエン／酢酸エチル混合溶剤（重量比８０／２０）に代えて、トルエン／酢酸エチル混合溶剤（重量比２０／８０）を用いたほかは実施例１に準じて、印刷用シートと印刷シートを得た。
【００４４】
実施例４
トルエン／酢酸エチル混合溶剤（重量比８０／２０）に代えて、トルエン／キシレン混合溶剤（重量比５０／５０）を用いたほかは実施例１に準じて、印刷用シートと印刷シートを得た。
【００４５】
実施例５
トルエン／酢酸エチル混合溶剤（重量比８０／２０）に代えて、トルエン／１，４−ジオキサン混合溶剤（重量比８０／２０）を用いたほかは実施例１に準じて、印刷用シートと印刷シートを得た。
【００４６】
実施例６
トルエン／酢酸エチル混合溶剤（重量比８０／２０）に代えて、トルエン／メチルイソブチルケトン混合溶剤（重量比８０／２０）を用いたほかは実施例１に準じて、印刷用シートと印刷シートを得た。
【００４７】
比較例１
トルエン／酢酸エチル混合溶剤（重量比８０／２０）に代えて、トルエンのみを用いたほかは実施例１に準じて、印刷用シートと印刷シートを得た。
【００４８】
比較例２
トルエン／酢酸エチル混合溶剤（重量比８０／２０）に代えて、酢酸エチルのみを用いたほかは実施例１に準じて、印刷用シートと印刷シートを得た。
【００４９】
比較例３
トルエン／酢酸エチル混合溶剤（重量比８０／２０）に代えて、キシレンのみを用いたほかは実施例１に準じて、印刷用シートと印刷シートを得た。
【００５０】
比較例４
トルエン／酢酸エチル混合溶剤（重量比８０／２０）に代えて、メチルイソブチルケトンを用いたほかは実施例１に準じて、印刷用シートと印刷シートを得た。
【００５１】
混合分散液の評価
粘度
Ｂ型粘度計（東京計器）にて混合分散液の粘度を測定した。（２３℃）
分散安定性
約２００ｍｌの混合分散液を約２５０ｍｌのガラス瓶に入れて密閉し、２３℃で２４時間静置した後の混合分散液の層分離状態を目視で観察した。
【００５２】
結果を次表に示した。
【００５３】
【表１】
2006198560.tif 000004
【００５４】
上記表のように、実施例１〜６で製造した分散混合液は適度な粘度で塗工性が良く、また分散安定性も良好である。それに対し、比較例１で製造した分散混合液は分散安定性は良好であるものの、粘度が高いため塗工性が悪く、比較例２〜４で製造した混合分散液は粘度は低いものの分散安定性が悪い。
【００５５】
印刷シートの評価試験
実施例および比較例で得た印刷シートよりセパレータを剥がしてその粘着層を介しガラス板に仮着し、４７０℃で３０分間加熱処理（空気中）し、白色地の上に黒色のバーコードからなるインク情報を鮮明な状態で有する焼成シートが固着したガラス板を得、下記の試験に供した。
なお前記の加熱処理により、印刷用シートのエチルセルロースや粘着層等における有機成分は焼失した。
また焼成シートは、ＭＱレジン及び／又はシリコーンゴムが硬化物として残存したものであった。
【００５６】
焼結強度
焼成シートの表面を綿布で擦りインク情報の定着力、及びガラス板との固着力を調べ、次の基準で評価した。
良好：焼成シートの脱落なく、インク情報が試験前と同じ判読性を維持した場合。
不良：焼成シートが欠落し、インク情報が判読不能となった場合。
【００５７】
反射率
焼成シートの白色地における反射率を波長４００〜８００ｎｍの光について調べた。
【００５８】
耐薬品性
焼成シートをガラス板と共に８０℃、１５％硝酸液に２分間浸漬したのち取りだして、前記の焼結強度試験と同じ方法により評価した。
焼結強度、反射率、耐薬品性については、いずれの実施例、比較例においても良好な結果が得られた。
【図面の簡単な説明】
【００５９】
【図１】本発明の製造方法により得られる印刷シートの一態様の断面図である。
【図２】本発明の製造方法により得られる印刷用シートの一態様の断面図である。
【図３】本発明の製造方法により得られる印刷用シートの一態様の平面図である。
【図４】本発明の製造方法により得られる印刷用シートの一態様の断面図である。
【符号の説明】
【００６０】
１    印刷用シート
１１  保形層
１２  補強基材
１３  微細な孔
２    インク情報層
３    粘着層
３１  点状に分布した粘着層
４    被着体
【図１】
2006198560.tif 000005
【図２】
2006198560.tif 000006
【図３】
2006198560.tif 000007
【図４】
2006198560.tif 000008